(57)【要約】【課題】陰極金属層および陽極金属層の寸法精度を向上させ、基板実装性能を向上させたチップ形固体電解コンデンサおよびその製造方法を提供する。【解決手段】陽極導出線３と陰極引出層６と有するコンデンサ素子を形成する。次に、陰極引出層６の一部および陽極導出線３を表出させるように、コンデンサ素子を粉体外装樹脂７で被覆する。陰極引出層６の表出部分に接続される陰極金属層１１を粉体外装樹脂７における実装基板との対向面ＴＦの一端部ＢＦに形成する。陰極引出層６の表出部分に接続される陽極金属層１２を対向面ＴＦの他端部ＡＦに形成する。対向面ＴＦは、陰極金属層１１が形成された陰極領域ＢＦと、陽極金属層１２が形成された陽極領域ＡＦと、両金属層がいずれも形成されていない中間領域ＣＦとに区分されるように、陰極金属層１１および陽極金属層１２を凹版転写印刷により形成する。【選択図】図２
2010165898.tif 000002
【特許請求の範囲】
【請求項１】
弁作用金属からなる陽極体素子に陽極導出線を取り付け、前記陽極体素子の表面に誘電体酸化皮膜、固体電解質層、および陰極引出層を順次形成して略直方体のコンデンサ素子を形成するコンデンサ素子形成工程と、
前記陰極引出層および前記陽極導出線の一部がそれぞれ表出するように前記コンデンサ素子を被覆する粉体外装樹脂を形成する被覆工程と、
前記陰極引出層の前記粉体外装樹脂から表出している部分に接続される陰極金属層を前記粉体外装樹脂における実装基板との対向面の一端部に形成する陰極金属層形成工程と、
前記陽極導出線の前記粉体外装樹脂から表出している部分に接続される陽極金属層を前記対向面の他端部に形成する陽極金属層形成工程とを備えるチップ形固体電解コンデンサの製造方法であって、
前記陰極金属層形成工程および前記陽極金属層形成工程は、前記対向面が、前記陰極金属層が形成された陰極領域と、前記陽極金属層が形成された陽極領域と、両金属層がいずれも形成されていない中間領域とに区分されるように、凹版金型に設けられた略直方体の板状凹部に導電性材料を流し込んだ後、弾力性を有する転写体パッドへ前記導電性材料を当てて転写し、転写した前記導電性材料を前記転写体パッドの弾力性で撓ませつつ、前記粉体外装樹脂、前記陰極引出層および前記陽極導出線へ当てて転写することにより、前記陰極金属層および前記陽極金属層を形成することを特徴とするチップ形固体電解コンデンサの製造方法。
【請求項２】
前記陰極金属層形成工程および前記陽極金属層形成工程では、前記実装基板側から視て、それぞれ前記対向面の一端、他端との距離が同一である前記対向面上の直線部と、前記略直方体の導電性材料の一辺とを当接して、前記陰極金属層および前記陽極金属層を形成することを特徴とする請求項１に記載のチップ形固体電解コンデンサの製造方法。
【請求項３】
前記陰極金属層形成工程および前記陽極金属層形成工程では、前記対向面に形成された両金属層の板厚が同一となるように、同一の板厚の前記板状凹部を有する前記凹版金型を用いることを特徴とする請求項１又は２に記載のチップ形固体電解コンデンサの製造方法。
【請求項４】
前記陰極金属層形成工程および前記陽極金属層形成工程では、両金属層の板厚が２〜９μｍとなるように、前記板状凹部の板厚を設定することを特徴とする請求項１〜３に記載のチップ形固体電解コンデンサの製造方法。
【発明の詳細な説明】
【技術分野】
【０００１】
本発明は、チップ形固体電解コンデンサの製造方法に関する。
【背景技術】
【０００２】
一般に、弁作用金属からなる陽極体素子に陽極導出線を取り付け、陽極体素子の表面に誘電体酸化皮膜、固体電解質層および、カーボン層と銀層とからなる陰極引出層を順次形成することによってコンデンサ素子を構成し、当該コンデンサ素子を粉体外装樹脂で被覆した後、陰極引出層の一部を表出させて陰極金属層を形成し、さらに陽極導出線の一部を表出させて陽極金属層を形成して製造されるチップ形固体電解コンデンサが知られている（例えば特許文献１参照）。
【０００３】
特許文献１に記載のチップ形固体電解コンデンサの陰極金属層および陽極金属層は、導電性ペーストを塗布することによって形成される。
【０００４】
特許文献２には、チップ本体を導電性ペーストに浸漬することによって、陰極金属層および陽極金属層が形成されるチップ形コンデンサが開示されている。
【先行技術文献】
【特許文献】
【０００５】
【特許文献１】特公昭６１-３２８０７号公報
【特許文献２】特開平６-２６０３７７号公報
【発明の概要】
【発明が解決しようとする課題】
【０００６】
ここで、チップ形固体電解コンデンサを製造する際に、陰極金属層および陽極金属層を形成すべく、上述の特許文献１に記載されているように導電性ペーストを塗布した後、又は上述の特許文献２に記載されているように導電性ペーストに浸漬した後に、室温で所定時間放置する。このとき、導電性ペーストは、時間の経過と共にその表面張力により粉体外装樹脂の表面に広がる。これにより、陰極金属層および陽極金属層の形状に個体差が生じることとなる。したがって、基板実装性能が著しく低下し、基板とはんだ接合するリフロー工程にてチップ立ち等の不具合が生じる。
【０００７】
本発明の目的は、陰極金属層および陽極金属層の寸法精度を向上させ、基板実装性能を向上させたチップ形固体電解コンデンサの製造方法を提供することを目的とする。
【課題を解決するための手段】
【０００８】
本発明は、このような目的を達成するために、次のような手段を講じたものである。
すなわち、本発明のチップ形固体電解コンデンサの製造方法は、弁作用金属からなる陽極体素子に陽極導出線を取り付け、前記陽極体素子の表面に誘電体酸化皮膜、固体電解質層、および陰極引出層を順次形成して略直方体のコンデンサ素子を形成するコンデンサ素子形成工程と、前記陰極引出層および前記陽極導出線の一部がそれぞれ表出するように前記コンデンサ素子を被覆する粉体外装樹脂を形成する被覆工程と、前記陰極引出層の前記粉体外装樹脂から表出している部分に接続される陰極金属層を前記粉体外装樹脂における実装基板との対向面の一端部に形成する陰極金属層形成工程と、前記陽極導出線の前記粉体外装樹脂から表出している部分に接続される陽極金属層を前記対向面の他端部に形成する陽極金属層形成工程とを備えるチップ形固体電解コンデンサの製造方法であって、
前記陰極金属層形成工程および前記陽極金属層形成工程は、前記対向面が、前記陰極金属層が形成された陰極領域と、前記陽極金属層が形成された陽極領域と、両金属層がいずれも形成されていない中間領域とに区分されるように、凹版金型に設けられた略直方体の板状凹部に導電性材料を流し込んだ後、弾力性を有する転写体パッドへ前記導電性材料を当てて転写し、転写した前記導電性材料を前記転写体パッドの弾力性で撓ませつつ、前記粉体外装樹脂、前記陰極引出層および前記陽極導出線へ当てて転写することにより、前記陰極金属層および前記陽極金属層を形成することを特徴とする。
【０００９】
このような構成によれば、凹版金型に設けられた略直方体の板状凹部に流し込んだ導電性材料を、転写体パッドの弾力性で撓ませつつ転写して陰極金属層および陽極金属層を形成し、かつ同一形状の導電性材料を用いて両金属層を形成するため、両金属層の形状や厚みに個体差が生じることを抑制でき、基板実装性能を向上させることができる。
【００１０】
特に、対向面の端部を視認することにより各領域の位置を明確に把握可能にして、実装基板へ載置し易くするためには、前記陰極金属層形成工程および前記陽極金属層形成工程では、前記実装基板側から視て、それぞれ前記対向面の一端、他端との距離が同一である前記対向面上の直線部と、前記略直方体の導電性材料の一辺とを当接して、前記陰極金属層および前記陽極金属層を形成することが望ましい。
【００１１】
実装基板上に載置した際のぐらつきを防止して、基板実装性能を有効に向上させるためには、前記陰極金属層形成工程および前記陽極金属層形成工程では、前記対向面に形成された両金属層の板厚が同一となるように、同一の板厚の前記板状凹部を有する前記凹版金型を用いることが有効である。
【００１２】
本発明の具体的な好適実施例のチップ形固体電解コンデンサの製造方法は、両金属層の板厚が２〜９μｍとなるように、前記板状凹部の板厚を設定することが挙げられる。
【発明の効果】
【００１３】
本発明は、上記説明した構成であるから、実装基板上の配線と金属層とが誤接触することを低減させることができ、また、実装基板上に載置した際のぐらつきを防止することができ、また、同一形状の導電性材料を用いて両金属層を形成して両金属層の形状や厚みに個体差が生じることを抑制できるから、実装基板へ載置し易くなり、基板実装性能を向上させることができる。
【図面の簡単な説明】
【００１４】
【図１】本実施形態のチップ形固体電解コンデンサの断面図である。
【図２】同チップ形固体電解コンデンサを実装基板側から視た底面図である。
【図３】製造過程におけるチップ形固体電解コンデンサの断面図である。
【図４】陰極転写層および陽極転写層を形成する凹版転写方法を順に示す説明図である。
【図５】製造過程におけるチップ形固体電解コンデンサの断面図である。
【図６】製造過程におけるチップ形固体電解コンデンサの断面図である。
【図７】本発明の電解コンデンサの製造工程を示すフローチャートである。
【図８】本発明の他の実施形態のチップ形固体電解コンデンサを実装基板側から視た底面図である。
【発明を実施するための形態】
【００１５】
以下、本発明の好適な一実施の形態について、図面を参照しつつ説明する。
図１は、本実施の形態に係るチップ形固体電解コンデンサの断面図である。図２は、同チップ形固体電解コンデンサを実装基板側から視た底面図である。本実施の形態のチップ形固体電解コンデンサ（以下、省略して「コンデンサ」と称する）１０は、全体として略直方体形状であり、図１に示すように、コンデンサ素子１とコンデンサ素子１を被覆する粉体外装樹脂７とを備えている。なお、図１に記載のコンデンサの下部が、図示しない実装基板に実装される部分であり、図１の下方が実装基板側である。
【００１６】
コンデンサ素子１は、略直方体形状を有する多孔質焼結体の陽極体素子２と、陽極体素
子２の長手方向一端側（図１中の左側）に溶接で取り付けられた陽極導出線３と、陽極体素子２の短手方向の周表面に順次形成された誘電体酸化皮膜４、二酸化マンガンからなる固体電解質層５、および陰極引出層６とを有している。陰極引出層６は、固体電解質層５の表面に順次形成されたカーボン層６ａおよび銀層６ｂによって構成されている。なお、本実施の形態においては、陽極体素子２としては、弁作用金属であるタンタルを使用する。
【００１７】
粉体外装樹脂７は、図１に示すように、陽極導出線３が外部に引き出されて表出すると共に、コンデンサ素子１における陰極引出層６の表面（すなわち、銀層６ｂ）の一部分、より詳細には、陽極導出線３が取り付けられている側とは反対側である陽極体素子２の長手方向他端側（図１中の右側）の一部分が表出するように、コンデンサ素子１を被覆している。
【００１８】
コンデンサ１０は、導電性材料からなる陰極金属層１１および陽極金属層１２を有している。陰極金属層１１は、図２に示すように、粉体外装樹脂７における実装基板との対向面ＴＦの長手方向の一端部ＢＦに形成されている。陽極金属層１２は、粉体外装樹脂７における対向面ＴＦの長手方向の他端部ＡＦに形成されている。陰極金属層１１および陽極金属層１２は、略直方体のチップ形固体電解コンデンサ１０の長手方向両端部にそれぞれ形成されて、陰極金属層１１は陰極引出層６の表出部分（銀層６ｂ）に、陽極金属層１２は陽極導出線３に接続されている。
【００１９】
粉体外装樹脂７の対向面ＴＦは、陰極金属層１１が形成された陰極領域ＢＦと、陽極金属層１２が形成された陽極領域ＡＦと、陰極金属層１１および陽極金属層１２のいずれもが形成されていない中間領域ＣＦとの３つに区分されている。中間領域ＣＦは、陽極領域ＡＦおよび陰極領域ＢＦの間にあり、陽極領域ＡＦと陰極領域ＢＦとは隣接していない。陽極領域ＡＦおよび陰極領域ＢＦは、実装基板上の配線に電気的に接続される領域であり、中間領域ＣＦは実装基板の配線に電気的に接続されない領域である。
【００２０】
陰極領域ＢＦと中間領域ＣＦとの境界１１ｃは、実装基板側から視て、粉体外装樹脂７の対向面ＴＦの一端７ｂと同一の距離となる位置（一端７ｂから距離Ｌ１の位置）に、略直線状に形成されている。同様に、陽極領域ＡＦと中間領域ＣＦとの境界１２ｃは、図２に示すように、実装基板側から視て、粉体外装樹脂７の対向面ＴＦの他端７ａと同一の距離となる位置（他端７ａから距離Ｌ２の位置）に、略直線状に形成されている。このように陽極領域ＡＦおよび陰極領域ＢＦと中間領域ＣＦとの境界１２ｃ、１１ｃが略直線状に形成されていることにより、コンデンサ１０を実装基板上に載置する場合において、コンデンサ１０の端を側方から視て、視認できないコンデンサ１０の下方における各境界の領域を明確に把握することが可能になる。
【００２１】
さらに、本実施の形態においては、陰極金属層１１および陽極金属層１２は、陰極転写層９、陽極転写層８、陰極転写層９および陽極転写層８を被覆する導電金属層１１ａ、１２ａ、および導電金属層１１ａ、１２ａを被覆するコート層１１ｂ、１２ｂで構成されている。陰極転写層９、陽極転写層８、および導電金属層１１ａ、１２ａは、いずれも銀を含有する導電性ペーストによって形成される。また、コート層１１ｂ、１２ｂは、無電解ニッケルめっき層、およびはんだ層により形成される。
【００２２】
陽極転写層８および陰極転写層９は、後述する凹版転写法により所定の板厚（層厚）Ｗに形成されている。これにより、陽極転写層８および陰極転写層９の実装基板側の表面は、それぞれ同一平面上に位置するように形成されている。導電金属層１１ａ、１２ａ、およびコート層１１ｂ、１２ｂも同様に凹版転写法により、陰極金属層１１と陽極金属層１２の実装基板側の表面が同一平面上に位置するように形成される。なお、導電金属層１１ａ、１２ａ、およびコート層１１ｂ、１２ｂは、ローラー塗布や、無電解ニッケルめっき、およびはんだコーティングにより形成されるが、これらを陽極転写層８および陰極転写層９と同様に凹版転写法により形成した場合は、陰極金属層１１と陽極金属層１２の実装基板側の表面が同一平面上に位置するように形成されることになる。
【００２３】
なお、本実施の形態のコンデンサ１０は、外形寸法が２．０ｍｍ×１．２５ｍｍ×０．６５ｍｍ（いわゆる２０１２サイズ）、定格電圧が６．３Ｖ、定格静電容量が２２μＦである。
【００２４】
次に、図３〜図７を参照しつつ、コンデンサ１０の製造方法について説明する。図３、図５および図６は、いずれも製造過程におけるコンデンサ１０の断面図である。図４は、陰極転写層９および陽極転写層８を形成する凹版転写法を、（ａ）〜（ｃ）の順に示す説明図である。図７は、製造工程を示すフローチャートである。
【００２５】
本発明のチップ形固体電解コンデンサ１０の製造方法は、図７に示すように、コンデンサ素子形成工程と、被覆工程と、陰極金属形成工程と、陽極金属形成工程とを有する。
【００２６】
まず、タンタルからなる弁作用金属粉末を加圧成形して、焼結後得られた陽極体素子２に陽極導出線３を溶接した後、陽極体素子２の表面に誘電体酸化皮膜４、固体電解質層５、および陰極引出層６を順次形成することによって、コンデンサ素子１を形成する（コンデンサ素子形成工程）。
【００２７】
続いて、陽極導出線３が外部に引き出されるように、粉体外装樹脂７によって、コンデンサ素子１の表面である陰極引出層６を被覆する。その後、図２に示すように、陰極引出層６の一部分（図中の右方部分）が表出するように、粉体外装樹脂７を部分的に除去する。さらに、陽極導出線３を覆っている粉体外装樹脂７の一部を除去することによって陽極導出線３を表出させた後、粉体外装樹脂７を熱硬化させる（被覆工程）。なお、この被覆工程では、粉体外装樹脂７の被覆後に、粉体外装樹脂７を部分的に除去することにより、陰極引出層６の一部分および陽極導出線３を表出させているが、これに限定されるものではなく、陰極引出層６の一部分および陽極導出線３を表出させるように陰極引出層６を被覆して除去工程を省略してもよい。
【００２８】
次に、図４の（ａ）に示すように、凹版金型ＰＬには、所定の板厚Ｗの略直方体の板状凹部ＣＯが設けられており、導電性材料を板状凹部ＣＯに流し込み陰極転写層９を作製する。そして、弾力性を有する転写体パッドＰＤを板状凹部ＣＯ内の陰極転写層９に当接し、陰極転写層９を転写体パッドＰＤへ転写する。次に、図４の（ｂ）に示すように、転写体パッドＰＤに転写した陰極転写層９を粉体外装樹脂７に当接する。ここで、図４の（ｂ）において下方（実装基板側）から視て、粉体外装樹脂７の対向面ＴＦの一端７ｂとの距離が同一である対向面ＴＦ上の直線部７ｃに、略直方体である陰極転写層９の一辺９ａとを当接している。次に、図４の（ｃ）に示すように、陰極転写層９を転写体パッドＰＤの弾力性を用いて撓ませつつ、粉体外装樹脂７の対向面の陰極領域ＢＦ及び陰極引出層６の表出している部分に当接して転写印刷し、さらに乾燥させて陰極転写層９を形成する（図５参照）。続いて、陰極転写層９に、銀を含有する導電性ペーストをローラー塗布することによって導電金属層１１ａを形成する（図６参照）。そして、室温で所定時間放置した後、焼付けを行う。その後、無電解ニッケルめっき、およびはんだコーティングにより、コート層１１ｂを形成する（陰極金属層形成工程）。
【００２９】
陽極転写層８、導電金属層１２ａ、コート層１２ｂを有する陽極金属層１２を形成する陽極金属層形成工程は、前記の陰極金属層形成工程と同様に行う。陰極金属層形成工程および陽極金属層形成工程は、時系列に独立して行っても良いが、時系列に並列に行って良いことはいうまでもない。
【００３０】
以上のように、本実施形態のチップ形固体電解コンデンサ１０は、弁作用金属からなる陽極体素子２、陽極体素子２に取り付けられた陽極導出線３、並びに陽極体素子２の表面に順次形成された誘電体酸化皮膜４、固体電解質層５、および陰極引出層６を有する略直方体のコンデンサ素子１と、陰極引出層６および陽極導出線３の一部がそれぞれ表出するようにコンデンサ素子１を被覆する粉体外装樹脂７と、陰極引出層６の粉体外装樹脂７から表出している部分に接続されていると共に、粉体外装樹脂７における実装基板との対向面ＴＦの一端部ＢＦに形成された陰極金属層１１と、陽極導出線３の粉体外装樹脂７から表出している部分に接続されていると共に、対向面ＴＦの他端部ＡＦに形成された陽極金属層１２とを備え、対向面ＴＦは、陰極金属層１１が形成された陰極領域ＢＦと、陽極金属層１２が形成された陽極領域ＡＦと、両金属層がいずれも形成されていない中間領域ＣＦとに区分されており、陰極領域ＢＦおよび陽極領域ＡＦと中間領域ＣＦとの境界は、実装基板側から視て、それぞれ対向面ＴＦの一端７ｂ、他端７ａとの距離が同一となる位置に、略直線状に形成されている。
【００３１】
このような構成によれば、陰極領域ＢＦおよび陽極領域ＡＦと中間領域ＣＦとの境界が略直線状に形成されているから、対向面ＴＦの端部を視認することにより各領域の位置を明確に把握可能であり、コンデンサ１０を実装基板上に載置する際に、各領域の位置が把握できず中間領域ＣＦに対向する実装基板上の配線と金属層とが誤接触することを低減させることができ、実装基板へ載置し易くなり、基板実装性能を向上させることができる。
【００３２】
特に、対向面ＴＦに形成された両金属層の実装基板側の表面は、それぞれ同一平面上に位置するように形成されているから、実装基板上に載置した際のぐらつきを防止することができ、基板実装性能を有効に向上させることができる。
【００３３】
また、本実施形態のチップ形固体電解コンデンサ１０の製造方法は、弁作用金属からなる陽極体素子２に陽極導出線３を取り付け、陽極体素子２の表面に誘電体酸化皮膜４、固体電解質層５、および陰極引出層６を順次形成して略直方体のコンデンサ素子１を形成するコンデンサ素子形成工程と、陰極引出層６および陽極導出線３の一部がそれぞれ表出するようにコンデンサ素子１を被覆する粉体外装樹脂７を形成する被覆工程と、陰極引出層６の粉体外装樹脂７から表出している部分に接続されるように、粉体外装樹脂７における実装基板との対向面ＴＦの一端部ＢＦに陰極金属層１１を形成する陰極金属層形成工程と、陽極導出線３の粉体外装樹脂７から表出している部分に接続されるように、対向面ＴＦの他端部ＡＦに陽極金属層１２を形成する陽極金属層形成工程とを備えるチップ形固体電解コンデンサの製造方法であって、
陰極金属層形成工程および陽極金属層形成工程は、対向面ＴＦが、陰極金属層１１が形成された陰極領域ＢＦと、陽極金属層１２が形成された陽極領域ＡＦと、両金属層がいずれも形成されていない中間領域ＣＦとに区分されるように、凹版金型ＰＬに設けられた略直方体の板状凹部ＣＯに導電性材料を流し込んだ後、弾力性を有する転写体パッドＰＤへ導電性材料を当てて転写し、転写した導電性材料を転写体パッドＰＤの弾力性で撓ませつつ、粉体外装樹脂７、陰極引出層６および陽極導出線３へ当てて転写することにより、陰極金属層１１および前記陽極金属層１２を形成している。
【００３４】
このような構成によれば、凹版金型ＰＬに設けられた略直方体の板状凹部ＣＯに流し込んだ導電性材料を、転写体パッドＰＤの弾力性で撓ませつつ転写して陰極金属層１１および陽極金属層１２を形成するため、同一形状の導電性材料を用いて両金属層を形成するから、両金属層の形状や厚みに個体差が生じることを抑制でき、基板実装性能を向上させることができる。
【００３５】
特に、陰極金属層形成工程および陽極金属層形成工程では、実装基板側から視て、それぞれ対向面ＴＦの一端７ｂ、他端７ａとの距離が同一である対向面ＴＦ上の直線部７ｃと、略直方体の導電性材料（陰極転写層９、陽極転写層８等）の一辺９ａとを当接して、陰極金属層１１および陽極金属層１２を形成するから、対向面ＴＦの端部を視認することにより各領域の位置を明確に把握可能にでき、実装基板へ載置し易くすることができる。
【００３６】
さらに、陰極金属層形成工程および陽極金属層形成工程では、対向面ＴＦに形成された両金属層の板厚が同一となるように、同一の板厚の板状凹部ＣＯを有する凹版金型ＰＬを用いるから、対向面ＴＦに形成された両金属層の実装基板側の表面がそれぞれ同一平面上に位置するように形成されて、実装基板上に載置した際のぐらつきを防止して、基板実装性能を有効に向上させることができる。
【００３７】
以上、本発明の好適な一実施の形態について説明したが、本発明は上述の実施の形態に限られるものではなく、特許請求の範囲に記載した限りにおいて、様々な設計変更を行うことが可能なものである。
【００３８】
例えば、上述の実施形態では、導電金属層１１ａ、１２ａ、およびコート層１１ｂ、１２ｂは、ローラー塗布や、無電解ニッケルめっき、およびはんだコーティングにより形成されるが、これらを陽極転写層８および陰極転写層９と同様に凹版転写法により形成してもよく、この場合は、陰極金属層１１と陽極金属層１２の実装基板側の表面が同一平面上に位置するように形成されることが好ましい。
【００３９】
さらに、陰極金属層１１における導電金属層１１ａおよびコート層１１ｂは、ローラー塗布等により形成されている場合について説明したが、これらの一方または双方を凹版転写印刷法で形成してもよい。陽極金属層１２についても同様である。
【００４０】
また、陰極金属層１１は、陰極転写層９、導電金属層１１ａ、コート層１１ｂで構成されているが、導電金属層１１ａおよびコート層１１ｂの一方または双方を任意に省略することは可能である。陽極金属層１２についても同様である。
【００４１】
また、上述の実施形態では、実装基板側から視て、陽極領域ＡＦおよび陰極領域ＢＦと中間領域ＣＦとの境界（１１ｃ、１２ｃ）が略直線状であると説明しているが、図８に示すように、陽極領域ＡＦと中間領域ＣＦの境界１１２ｃが、対向面ＴＦの他端７ａとの距離がほぼ一定の位置であれば、略直線状の曲線状（波状）であっても本発明の効果を奏する場合がある。同様に、陰極領域ＢＦと中間領域ＣＦの境界１１１ｃが、対向面ＴＦの一端７ｂとの距離がほぼ一定の位置であれば、略直線状の曲線状（波状）であっても本発明の効果を奏する場合がある。
【００４２】
＜比較試験＞
ここで、本実施の形態のコンデンサ１０とほぼ同一であり、板状凹部ＣＯの厚さを設定し、陽極転写層８および陰極転写層９の電極厚さを１μｍとしたもの（比較例１）、電極厚さを２μｍとしたもの（実施例１）、電極厚さを８μｍとしたもの（実施例２）、電極厚さを９μｍとしたもの（実施例３）、電極厚さを１０μｍとしたもの（比較例２）、導電性ペーストに浸漬する従来製法により製作した電極厚さが２０μｍの従来のコンデンサ（従来例）、これらを比較する比較実験を行った。
【００４３】
（チップ立ち不良発生率の比較試験）
比較例１〜２、実施例１〜３、および従来例のコンデンサを実装基板に実装し、チップ立ち不良が発生する率を比較する試験を行った。なお、実装基板への実装は、２６０℃で１０秒間加熱するリフロー処理によって行った。かかる比較試験を、各条件につき３００，０００個／ロットの製品を用いて行った結果を表１に示す。
【００４４】
【表１】
2010165898.tif 000003
【００４５】
（電極間寸法バラツキの比較試験）
比較例１〜２、実施例１〜３、および従来例のコンデンサの陰極金属層と陽極金属層との間の寸法バラツキを比較する試験を行った。かかる比較試験の結果を表２に示す。なお、表２の数値は、各条件につき１００個／ロットの製品の平均値である。
【００４６】
【表２】
2010165898.tif 000004
【００４７】
チップ立ち不良発生率の比較試験の結果である表１に示すように、従来例のコンデンサでは、チップ立ちが発生しているが、実施例１〜３および比較例１〜２のコンデンサではチップ立ちの発生はない。つまり、実施例１〜３および比較例１〜２のように、凹版金型ＰＬを用いた凹版転写印刷法によると、従来例に比べて、基板実装精度が向上していることが分かる。なお、比較例１は、電極層厚みが薄いため、コート層の無電解メッキの生成率が悪くメッキ不良が発生した。
【００４８】
また、電極間寸法バラツキの比較試験の結果である表２に示すように、実施例１〜３および比較例１のコンデンサは、いずれも従来例のコンデンサに比べて、寸法バラツキが低減しており、個体差が大幅に減少している。なお、比較例２は、板状凹部ＣＯで作製される導電性材料の厚みが１０μｍとなるため、転写体パッドＰＤの圧力でつぶれてしまい、実施例１〜３に比べ悪化傾向が見られた。
【００４９】
以上の比較実験結果より、陽極転写層８および陰極転写層９の厚さは、２μｍ〜９μｍであると、より好ましいことが分かった。
【００５０】
なお、上述の実施の形態では、弁作用金属からなる陽極体素子２がタンタルである場合について説明したが、本発明はこれに限定されるものではない。陽極体素子２を形成する弁作用金属としては、ニオブ、アルミニウム、チタン等を用いることもできる。
【００５１】
加えて、上述の実施の形態では、固体電解質として二酸化マンガンを使用する場合について説明したが、ポリチオフェン、ポリピロール、またはポリアニリン等の導電性高分子で公知のものも使用することができる。
【００５２】
また、上述の実施の形態では、銀を含有する導電性材料で陽極転写層８および陰極転写層９を形成する場合について説明したが、亜鉛、銅、およびニッケルの少なくとも１つを含有するような導電性材料で形成してもよい。
【符号の説明】
【００５３】
１      コンデンサ素子
２      陽極体素子
３      陽極導出線
４      誘電体酸化皮膜
５      固体電解質層
６      陰極引出層
６ａ    カーボン層
６ｂ    銀層
７      粉体外装樹脂
８      陽極転写層
９      陰極転写層
１０    チップ形固体電解コンデンサ
１１    陰極金属層
１１ａ  導電金属層
１１ｂ  コート層
１２    陽極金属層
１２ａ  導電金属層
１２ｂ  コート層
【図１】
2010165898.tif 000005
【図２】
2010165898.tif 000006
【図３】
2010165898.tif 000007
【図４】
2010165898.tif 000008
【図５】
2010165898.tif 000009
【図６】
2010165898.tif 000010
【図７】
2010165898.tif 000011
【図８】
2010165898.tif 000012